СПОСОБ ПОЛУЧЕНИЯ МЕТАЛЛООБМЕННЫХ МИКРОПОРИСТЫХ МАТЕРИАЛОВ ПОСРЕДСТВОМ ТВЕРДОФАЗНОГО ИОННОГО ОБМЕНА

1. Способ получения металлообменного кристаллического микропористого материала или смесей металлообменных кристаллических микропористых материалов, включающий стадии предоставления сухой смеси, содержащей а) одно или более кристаллических микропористых материалов, которые проявляют ионообменную способность, и b) одно или более соединений металлов; нагревания смеси в газообразной атмосфере, содержащей аммиак и один или более оксидов азота, до температуры и в течение времени, достаточных для инициации и осуществления твердофазного ионного обмена ионов соединения металла и ионов кристаллического микропористого материала; и получения кристаллического металлообменного микропористого материала.
2. Способ по п. 1, в котором кристаллический микропористый материал выбирают из группы, состоящей из цеолита или материалов цеотипа.
3. Способ по п. 2, в котором цеолит или материалы цеотипа имеют обозначение каркасной структуры AEI, AFX, СНА, KFI, LTA, IMF, ITH, MEL, MFI, SZR, TUN, *BEA, ВЕС, FAU, FER, MOR, LEV.
4. Способ по п. 2, в котором цеолит или материалы цеотипа выбирают из группы, состоящей из ZSM-5, цеолита Y, бета цеолита, SSZ-13, SSZ-39, SSZ-62, шабазита, и SAPO-34, SAPO-44, ферриерита, TNU-9
4
5. Способ по п. 1, в котором кристаллический микропористый материал или смеси кристаллических микропористых материалов находятся в Н или NH форме.
6. Способ по п. 1, в котором кристаллический микропористый материал или смеси кристаллических микропористых материалов содержат органический структурообразующий агент.
7. Способ по п. 1, в котором соединение металла выбирают из группы оксидов металла, нитратов металла и фосфатов, сульфатов, оксалатов, ацетатов металла или их комбинации.
8. Способ по п. 1, в котором металлы в соединениях металлов выбирают из группы Fe, Со, Cu.
9. Способ по п. 1, в котором соединения металлов содержат один или более оксидов Cu.
10. Способ по п. 1, в котором оксид азота выбирают из монооксида азота и диоксида азота и их смесей.
11. Способ по п. 1, в котором содержание аммиака в атмосфере составляет от 1 до 5000 об. частей на миллион.
12. Способ по п. 1, в котором содержание одного или более оксидов азота в газообразной атмосфере составляет от 1 до 5000 об. частей на миллион.
13. Способ по п. 1, в котором мольное отношение аммиака к оксидам азота составляет более 0,01, предпочтительно от 0,2 до 1.
14. Способ по п. 1, в котором содержание кислорода в атмосфере составляет 1% или менее.
15. Способ по п. 1, в котором газообразная атмосфера содержит 5% воды или менее.
16. Способ по любому из пп. 1-15, в котором смесь нагревают в газообразной атмосфере, содержащей аммиак и один или более оксидов азота, до температуры менее 300°C, предпочтительно в интервале от 100°C до менее 300°C, и наиболее предпочтительно от 150°C до 250°C.
17. Металлообменный кристаллический микропористый материал или смеси металлообменных кристаллических микропористых материалов, полученные способом по любому из пп. 1-15.
18. Способ удаления оксидов азота из выхлопного газа посредством селективного каталитического восстановления восстановителем, включающий контакт выхлопного газа с катализатором, содержащим металлообменный кристаллический микропористый материал или смеси металлообменных кристаллических микропористых материалов, полученные способом по любому из пп. 1-15.
19. Способ по п. 18, в котором восстановителем является аммиак или его предшественник.
20. Способ по п. 18, в котором восстановителем являются углеводороды.